(57)【要約】【課題】所定の品質基準を満たしながら、フライアッシュの大量混入を可能としたコンクリート組成物を提案する。【解決手段】スランプフロー：６０〜７０cm、空気量：３〜６％とする高流動コンクリートの配合設計条件の下で、分級処理されていないフライアッシュ原粉をコンクリート１ｍ３当たり２００〜３００ｋｇ／ｍ３で配合するとともに、該フライアッシュ原粉は、セメント及びフライアッシュ原粉の全量に対して４０〜５５重量％の割合で配合し、かつセメント混入量を３００ｋｇ／ｍ３以下とする条件の下で、単位水量（Ｗ）と、単位結合材量（セメント（Ｃ）及び膨張材（Ｅ））との比で表される水結合材比（Ｗ／（Ｃ＋Ｅ））を５０±５％とし、ポリカルボン酸系高性能ＡＥ減水剤を５．５〜１３．０ｋｇ／ｍ３の割合で混合し、ＡＥ剤を０．０８〜０．３ｋｇ／ｍ３の割合で混合する。【選択図】なし【特許請求の範囲】
【請求項１】
スランプフロー：６０〜７０cm、空気量：３〜６％とする高流動コンクリートの配合設計条件の下で、分級処理されていないフライアッシュ原粉をコンクリート１ｍ３当たり２００〜３００ｋｇ／ｍ３で配合するとともに、該フライアッシュ原粉は、セメント及びフライアッシュ原粉の全量に対して４０〜５５重量％の割合で配合し、かつセメント混入量を３００ｋｇ／ｍ３以下とする条件の下で、単位水量（Ｗ）と、単位結合材量（セメント（Ｃ）及び膨張材（Ｅ））との比で表される水結合材比（Ｗ／（Ｃ＋Ｅ））を５０±５％とし、ポリカルボン酸系高性能ＡＥ減水剤を５．５〜１３．０ｋｇ／ｍ３の割合で混合し、ＡＥ剤を０．０８〜０．３ｋｇ／ｍ３の割合で混合したことを特徴とするコンクリート組成物。
【請求項２】
前記ポリカルボン酸系高性能ＡＥ減水剤は、ポリカルボン酸エーテル系またはスチレン−マレイン酸−アリルエーテル系を用いる請求項１記載のコンクリート組成物。
【請求項３】
前記ＡＥ剤は、変性ロジン酸化合物系界面活性剤を用いる請求項１，２いずれかに記載のコンクリート組成物。
【請求項４】
スランプフロー：６０〜７０cm、空気量：３〜６％とする高流動コンクリートの配合設計条件の下で、分級処理されていないフライアッシュ原粉：２００〜３００ｋｇ／ｍ３、フライアッシュ原粉量／セメント及びフライアッシュ原粉の全量：４０〜５５重量％、セメント混入量を３００ｋｇ／ｍ３以下、単位水量（Ｗ）と、単位結合材量（セメント（Ｃ）及び膨張材（Ｅ））との比で表される水結合材比（Ｗ／（Ｃ＋Ｅ））：５０±５％、ポリカルボン酸系高性能ＡＥ減水剤：５．５〜１３．０ｋｇ／ｍ３、ＡＥ剤：０．０８〜０．３ｋｇ／ｍ３の数値範囲内で基準配合を決定する第１ステップと、
前記基準配合によるコンクリートのスランプフローを確認し、所要のスランプフローが得られない場合は、細骨材の表面水量及び／又は高性能ＡＥ減水剤混入量の調整により所定のスランプフローになるように前記基準配合を修正する第２ステップと、
前記基準配合によるコンクリートの空気量を確認し、所定の空気量が得られない場合は、ＡＥ剤混入量の調整により所定の空気量になるように前記基準配合を修正する第３ステップとを含むことを特徴とするコンクリート組成物の配合決定方法。
【発明の詳細な説明】
【技術分野】
【０００１】
本発明は、石炭火力発電所で副産物として発生するフライアッシュ（石炭灰）を再生資源の利用促進を図るために大量混入して製造されるコンクリート組成物及びその配合決定方法に関する。
【背景技術】
【０００２】
石炭火力発電所では、ボイラーで微粉炭を燃焼する際に、煙道で集塵機によって採取されたフライアッシュ（石炭灰）が大量に発生する。この石炭灰は、再生利用が図られているが、その代表例は、セメントと混合したフライアッシュセメントとしての利用である。フライアッシュを混合したコンクリートは、フライアッシュがボールベアリングのような作用を成すとともに、セメント粒子の間に入り込んでセメントの分散性を改善する。これらの作用によって、流動性が改善され、同一スランプであれば単位水量を減ずることが可能となる。また、長期材齢における強度増強、水密性の向上、凍結融解に対する抵抗性向上、水和熱や乾燥収縮の減少などの効果が得られるようになる。
【０００３】
一方、前記フライアッシュは、再生資源の利用促進に関して指定副産物に指定されており、有効利用の途が嘱望されている。そのため、フライアッシュの利用したコンクリート品質確保のために、「フライアッシュを用いたコンクリートの施工指針（案）」（土木学会）、「フライアッシュを細骨材補充混和材として用いたコンクリートの施工指針（案）」（土木学会四国支部）などが出版されている。同施工指針（案）には、フライアッシュを用いたコンクリートの品質確保のために、施工基準、施工方針等が明記されているが、フライアッシュを細骨材補充混和材として用いる場合は、単位水量が著しく多くならない適切なフライアッシュの容積置換率を試験により確認して決定することとし、一般にはフライアッシュの容積置換率を１０〜１５％とすることが推奨されている。
【０００４】
このような状況の中、近年はフライアッシュを利用したコンクリート組成物に関して、種々の提案が成されている。例えば、下記特許文献１では、ワーカビリティを悪化させることなく、収縮量の小さい高強度のコンクリート二次製品を得るために、粒径２０μｍ以下のフライアッシュを、フライアッシュとセメントからなる結合材のうち、前記フライアッシュの割合が５〜２０重量％で配合し調製したコンクリート二次製品が提案されている。
【０００５】
下記特許文献２では、ポリアルキルアリルスルホン酸塩系高性能減水剤、メラミンホルマリン樹脂スルホン酸塩系高性能減水剤、及び芳香族アミノスルホン酸塩系高性能減水剤の一種又は二種以上と、粒子径が２０μｍ以下のフライアッシュとを含有するセメント混和材が提案されている。この場合、フライアッシュはセメント１００重量部に対して３〜３５重量部となるような範囲で配合することが記載されている（同文献段落[0011]参照）。
【０００６】
下記特許文献３では、フライアッシュをブレーン比表面積が７０００cm２/g以上となるように粉砕してなる微粉アッシュの粒子表面にトリアルカノールアミンが付着してなるセメント混和材、トリアルカノールアミン溶液とフライアッシュとを混合した後、得られた混合物を微粉アッシュのブレーン比表面積が７０００cm２/g以上となるように粉砕するセメント混和物の製造方法及びセメント組成物が提案されている。この場合、セメント混和物は、セメント１００重量部に対して３〜３０重量部配合することが記載されている（同文献段落[0025]参照）。
【０００７】
下記特許文献４では、フライアッシュを細骨材として５０kg/m３〜１５０kg/m３混入し、スランプを１８cm以上に設定したコンクリート二次製品が提案されている。
【特許文献１】特開２００２−２１１９６６号公報
【特許文献２】特開平１０−２８７４５５号公報
【特許文献３】特開２００４−２１６５号公報
【特許文献４】特開２００５−３１４１２３号公報
【発明の開示】
【発明が解決しようとする課題】
【０００８】
しかしながら、前記特許文献１記載のコンクリート製品は、粒度調整された粒径２０μｍ以下のフライアッシュを使用するものであり、石炭火力発電所で発生したフライアッシュの分級工程が別途必要になるため、コストダウンが図れず経済的利点が得られないとともに、フライアッシュの混入量がフライアッシュとセメントからなる結合材のうち、前記フライアッシュの割合が５〜２０重量％であるため、フライアッシュの大量利用を図るには不十分である。
【０００９】
前記特許文献２記載のセメント混和物も同様に、ブレーン比表面積が７０００cm２/g以上となるように粉砕処理したフライアッシュを使用するものであり、フライアッシュの粉砕加工手間が掛かるため、コストダウンが図れず経済的利点が得られないとともに、フライアッシュの混入量がセメント１００重量部に対して３〜３５重量部なる範囲で配合するものであるため、フライアッシュの大量利用を図るには不十分である。
【００１０】
前記特許文献３記載のセメント組成物も同様に、粒度調整された粒子径が２０μｍ以下のフライアッシュを使用するものであり、コストダウンが図れず経済的利点が得られないとともに、フライアッシュの混入量がセメント１００重量部に対して３〜３５重量部となる範囲で配合するものであるため、フライアッシュの大量利用を図るには不十分である。
【００１１】
これら特許文献１〜３に比較して、上記特許文献４は、フライアッシュを５０kg/m３〜１５０kg/m３混入するものであり、フライアッシュの使用量増大が見込まれる点で優れている。しかし、諸般の事情から、更なるフライアッシュの大量使用が嘱望されている現状では、未だ不十分である。なお、フライアッシュの大量混入する場合には、強度発現性、凍結融解抵抗性、中性化に対する抵抗性、膨張材の効果の低減など、耐久性が低下する問題がある。
【００１２】
そこで本発明の主たる課題は、所定の品質基準を満たしながら、フライアッシュの大量混入を可能としたコンクリート組成物及びその配合決定方法を提供することにある。
【課題を解決するための手段】
【００１３】
前記課題を解決するために請求項１に係る本発明として、スランプフロー：６０〜７０cm、空気量：３〜６％とする高流動コンクリートの配合設計条件の下で、分級処理されていないフライアッシュ原粉をコンクリート１ｍ３当たり２００〜３００ｋｇ／ｍ３で配合するとともに、該フライアッシュ原粉は、セメント及びフライアッシュ原粉の全量に対して４０〜５５重量％の割合で配合し、かつセメント混入量を３００ｋｇ／ｍ３以下とする条件の下で、単位水量（Ｗ）と、単位結合材量（セメント（Ｃ）及び膨張材（Ｅ））との比で表される水結合材比（Ｗ／（Ｃ＋Ｅ））を５０±５％とし、ポリカルボン酸系高性能ＡＥ減水剤を５．５〜１３．０ｋｇ／ｍ３の割合で混合し、ＡＥ剤を０．０８〜０．３ｋｇ／ｍ３の割合で混合したことを特徴とするコンクリート組成物が提供される。
【００１４】
請求項２に係る本発明として、前記ポリカルボン酸系高性能ＡＥ減水剤は、ポリカルボン酸エーテル系またはスチレン−マレイン酸−アリルエーテル系を用いる請求項１記載のコンクリート組成物が提供される。
【００１５】
請求項３に係る本発明として、前記ＡＥ剤は、変性ロジン酸化合物系界面活性剤を用いる請求項１，２いずれかに記載のコンクリート組成物が提供される。
【００１６】
請求項４に係る本発明として、スランプフロー：６０〜７０cm、空気量：３〜６％とする高流動コンクリートの配合設計条件の下で、分級処理されていないフライアッシュ原粉：２００〜３００ｋｇ／ｍ３、フライアッシュ原粉量／セメント及びフライアッシュ原粉の全量：４０〜５５重量％、セメント混入量を３００ｋｇ／ｍ３以下、単位水量（Ｗ）と、単位結合材量（セメント（Ｃ）及び膨張材（Ｅ））との比で表される水結合材比（Ｗ／（Ｃ＋Ｅ））：５０±５％、ポリカルボン酸系高性能ＡＥ減水剤：５．５〜１３．０ｋｇ／ｍ３、ＡＥ剤：０．０８〜０．３ｋｇ／ｍ３の数値範囲内で基準配合を決定する第１ステップと、
前記基準配合によるコンクリートのスランプフローを確認し、所要のスランプフローが得られない場合は、細骨材の表面水量及び／又は高性能ＡＥ減水剤混入量の調整により所定のスランプフローになるように前記基準配合を修正する第２ステップと、
前記基準配合によるコンクリートの空気量を確認し、所定の空気量が得られない場合は、ＡＥ剤混入量の調整により所定の空気量になるように前記基準配合を修正する第３ステップとを含むことを特徴とするコンクリート組成物の配合決定方法が提供される。
【発明の効果】
【００１７】
以上詳説のとおり本発明によれば、所定の品質基準を満たしながら、フライアッシュの大量混入を可能としたコンクリート組成物を得ることができる。
【発明を実施するための最良の形態】
【００１８】
以下、本発明の実施の形態について図面を参照しながら詳述する。
【００１９】
〔コンクリート組成物の配合〕
本コンクリート組成物の配合は、水、セメント、フライアッシュ原粉、細骨材、粗骨材、膨張材、高性能ＡＥ減水剤およびＡＥ剤から構成され、スランプフロー：６０〜７０cm、空気量：３〜６％とする高流動コンクリートの配合設計条件の下で、分級処理されていないフライアッシュ原粉をコンクリート１ｍ３当たり２００〜３００ｋｇ／ｍ３で配合するとともに、該フライアッシュ原粉は、セメント及びフライアッシュ原粉の全量に対して４０〜５５重量％の割合で配合し、かつセメント混入量を３００ｋｇ／ｍ３以下とする条件の下で、単位水量（Ｗ）と、単位結合材量（セメント（Ｃ）及び膨張材（Ｅ））との比で表される水結合材比（Ｗ／（Ｃ＋Ｅ））を５０±５％とし、ポリカルボン酸系高性能ＡＥ減水剤を５．５〜１３．０ｋｇ／ｍ３の割合で混合し、ＡＥ剤を０．０８〜０．３ｋｇ／ｍ３の割合で混合したものである。
【００２０】
以下、具体的に詳述すると、
先ず、本コンクリート組成物の配合を決定するに当たり、要求される性能基準は下表１のとおりである。
【００２１】
【表１】
2007246308.tif 000002
【００２２】
本コンクリート組成物は、コンクリート二次製品に対して好適に適用されるものであり、スランプフロー：６０〜７０cm、空気量：３〜６％とする高流動コンクリートの配合設計条件で製造される。
【００２３】
フライアッシュは、セメントに近い粉末度を有するものであり、コンクリート二次製品で多く用いられている固練りかつ富配合の有スランプコンクリートに対して大量のフライアッシュの混合を試みると、適切な練り混ぜ性能や施工性を保てる範囲の配合は著しく困難であることが知見されたため、本発明に係るフライアッシュを大量混入したコンクリート組成物は、高流動コンクリート仕様とする。高流動コンクリートは、粉体量を一般の有スランプコンクリートよりも多くすることによって、材料の分離抵抗性を有しながら、優れた流動性や充填性を有するようにしたコンクリートであり、粉体の一部としてフライアッシュを大量に混入し、フライアッシュのポゾラン反応による硬化を期待すると共に、単位セメント量の削減により低コスト化を図る。
【００２４】
本コンクリート組成物で使用されるフライアッシュは、石炭火力発電所において採取されたフライアッシュ原粉を粒度調整（分級処理）することなく、そのまま使用することとする。一般に市販されているものは、JIS A 6201（コンクリート用フライアッシュ）の規格に適合したものであるが、分級処理に伴う費用が嵩むようになり、セメントを全量使用する場合よりも高コストになってしまう。この粒度調整されたフライアッシュを使用することは、本来のワーカビリティ改善、凍結融解抵抗性の向上などを目的とする場合であればよいが、火力発電所で大量に発生するフライアッシュの有効利用を図ると同時に、コンクリート製品の低コスト化を図る本発明の目的に合致させるために、フライアッシュは敢えて原粉をそのまま使用することを条件とする。
【００２５】
前記フライアッシュ原粉は、コンクリート１ｍ３当たり２００〜３００ｋｇ／ｍ３で配合されるとともに、該フライアッシュ原粉は、セメント及びフライアッシュ原粉の全量に対して４０〜５５重量％の割合（以下、置換割合という。）で配合される。フライアッシュ原粉の混入量が２００ｋｇ／ｍ３未満で、かつ前記置換割合が４０重量％未満の場合は、フライアッシュの大量使用の点で不十分であり、３００ｋｇ／ｍ３を超え、かつ前記置換割合が５５重量％を超える場合には、収縮ひび割れの危険性が高くなるとともに、高性能ＡＥ減水剤を更に大量に投入しなければならなくなりコスト増になる。また、耐久性（中性化や膨張収縮性）、製造（練り混ぜ性能、変動）及び施工性（材料の沈降分離や表面の巻込み空気の残留）などの点でマイナス面が顕著となり実質的にコンクリート製品の製造が困難となる。
【００２６】
また、セメント混入量を３００ｋｇ／ｍ３以下とする条件の下で、単位水量（Ｗ）と、単位結合材量（セメント（Ｃ）及び膨張材（Ｅ））との比で表される水結合材比（Ｗ／（Ｃ＋Ｅ））を５０±５％とする。フライアッシュを大量混入する場合に懸念される収縮ひび割れ、粘性増大、強度低下を減少させるか緩和させるために膨張材を添加する。膨張材としては、カルシウムサルホアルミネートを主成分とし、エトリンガイト水和物の生成によって発生する体積膨張を利用したＣＳＡ系膨張材と、ＣａＯを主成分としＣａＯの水和物生成によって発生する体積膨張を利用したＣａＯ系膨張材の２種類に大別されるが、これらの内、どちらを用いてもよい。前記膨張材は、体積膨張によりコンクリートに作用する引張力を低減してひび割れを防止し、コンクリートにケミカルプレストレスを導入することにより曲げ強度や引張強度を大幅に改善する。
【００２７】
一方、前記水結合材比が４５％未満の場合は、粘性が高くなり、高性能ＡＥ減水剤の添加量を増量しても所要の流動性が確保できなくなるおそれがある。また、５５％を超える場合には、材料分離のおそれがあり好ましくない。更には、所要の圧縮強度（５０N/mm2）が確保できなくなるおそれがある。また、水結合材比を４５〜５５％とすることにより、フライアッシュのポゾラン活性により組織の緻密化を図り、水セメント比４５％程度の中性化抵抗性を確保することが可能となる。
【００２８】
本コンクリート組成物に混入される高性能ＡＥ減水剤は、ポリカルボン酸系とされる。高性能ＡＥ減水剤は、JIS A 0203(コンクリート用語)において、「空気連行性能をもち、ＡＥ減水剤よりも高い減水性能及び良好なスランプ保持性能を持つ混和剤」と定義される化学混和剤の一つであり、フライアッシュを大量混入した高流動コンクリートにおいて、流動性を調整するとともに、強度増強を図り、単位水量を低減して乾燥収縮、水密性、中性化抵抗性を改善する。
【００２９】
前記高性能ＡＥ減水剤は、ナフタレン系、メラミン系、リグニン系、ポリカルボン酸系、アミノスルホン系などに大別されるが、これらの中で本コンクリート組成物で好適に使用される高性能ＡＥ減水剤はポリカルボン酸系である。
【００３０】
前記ナフタレン系、メラミン系、リグニン系の高性能ＡＥ減水剤は添加量を上げても流動性が向上しない傾向にあるのに対して、ポリカルボン酸系高性能ＡＥ減水剤は添加量の増大とともに、流動性が増大する傾向にあるため、フライアッシュを大量混入した本コンクリート組成物に対して好適に使用される。
【００３１】
その混入量は、５．５〜１３．０ｋｇ／ｍ３、好ましくは６．０〜１１．０ｋｇ／ｍ３の割合で混合される。混入量が５．５ｋｇ／ｍ３未満の場合は、高性能ＡＥ減水剤の添加不足のため、粘性が高くなり流動性を確保できないおそれがある。一方、混入量が１３．０ｋｇ／ｍ３を超える場合は経済性の悪化に加え、高添加による材料分離などが発生し好ましくない。
【００３２】
前記ポリカルボン酸系高性能ＡＥ減水剤は、更にオレフィン−マレイン酸塩共重合体、反応性高分子、ポリアクリルアミド部分加水分解物、スチレン−マレイン酸塩系、スチレン−マレイン酸塩系、スチレンマレイン酸エステル系、アクリル酸塩アクリルエステル系（ポリカルボン酸系エーテル系）、アクリル酸塩アクリル酸エステル系、ポリアクリル酸塩、アクリル酸エステル部分架橋ポリマー、スチレン−マレイン酸−アリルエーテル系、アリルエーテル−マレイン酸エステル系、スルホン化ビニル共重合体系などに分類される（「ポリカルボン酸系高性能ＡＥ減水剤に関する参考資料  建築・土木用ケミカル材料  株式会社東レリサーチセンター」参照）が、これらの中で特に好適なものは、ポリカルボン酸エーテル系またはスチレン−マレイン酸−アリルエーテル系である。前者のポリカルボン酸エーテル系は空気量保持性能に特に優れる。このポリカルボン酸エーテル系高性能ＡＥ減水剤は、例えば株式会社エヌエムビー製のレオビルド８０００シリーズとして入手可能である。後者のスチレン−マレイン酸−アリルエーテル系はフライアッシュ原粉の未燃カーボンの影響を低減させ、スランプフローの保持性能に特に優れる。この高性能性ＡＥ減水剤は、例えば日本油脂株式会社製のマリアリム２０シリーズとして入手可能である。なお、前記ポリカルボン酸エーテル系とスチレン−マレイン酸−アリルエーテル系とを対比した場合は、後者のスチレン−マレイン酸−アリルエーテル系の方が高流動コンクリートの流動性を確保し易いことが後述の実験で明らかとなっている。
【００３３】
また、本コンクリート組成物では、前記高性能ＡＥ減水剤と共に、ＡＥ剤を併用する。フライアッシュ中に含まれる未燃カーボンがＡＥ剤を吸着する影響により、空気連行性が低下する傾向にあるため、別途、所定の空気量を確保するとともに、凍結融解抵抗性を向上させるために、ＡＥ剤を０．０８〜０．３ｋｇ／ｍ３、好ましくは０．１〜０．２ｋｇ／ｍ３の割合で混合する。
【００３４】
前記ＡＥ剤は、JIS A 0203(コンクリート用語)において、「コンクリートなどの中に、多数の微細な独立した空気泡を一様に分布させ、ワーカビリティ及び耐凍害性を向上させるために用いる混和剤」と定義される化学混和剤の一つであり、例えば、カルボン酸型（樹脂酸塩、脂肪酸塩）、硫酸エステル型（高級アルコール硫酸エステル塩）、スルホン型（アルキルベンゼンスルホン酸塩）、エーテル型・エステルエーテル型（ポリオキシエチレンアルキルフェニルエーテル）、イミダリン型など、種々のものが市場に提供されているが、本コンクリート組成物で特に好適に用いられるものは、変性ロジン酸化合物系界面活性剤である。このＡＥ剤は、例えば株式会社エヌエムビー製のマイクロエア２０２として入手可能である。
【００３５】
前記細骨材は、通常のコンクリート用骨材として用いられるものであれば、特に制限なく使用することができる。種類についても、川砂、海砂、陸砂、人工軽量骨材などを使用することができる。
【００３６】
前記粗骨材についても同様に、通常のコンクリート用骨材として用いられるものであれば、特に制限なく使用することができる。種類についても、川砂利、採石、人工軽量骨材などを使用することができる。本コンクリート組成物で使用される細骨材及び粗骨材量は、一般的なコンクリート二次製品の場合の細・粗骨材量と比較すると、１３〜２０％程度の削減が可能である。
【００３７】
以上、詳述した本コンクリート組成物について、フライアッシュ混和量を２００kg/m3、２５０kg/m3、３００kg/m3とした場合の代表的配合例を示せば下表２の通りである。
【００３８】
【表２】
2007246308.tif 000003
【００３９】
〔配合決定方法〕
本コンクリート組成物の配合設計手順は、基本的に水、セメント、フライアッシュ、細骨材、粗骨材、膨張材、高性能ＡＥ減水剤及びＡＥ剤の基準配合を決定したならば、この基準配合に基づいて練り混ぜを行い、所要のスランプフロー及び空気量が得られない場合には、前記水、セメント、フライアッシュ、細骨材、粗骨材、膨張材の配合は変えずに、高性能ＡＥ減水剤及びＡＥ剤からなる混和剤の混入量を調整することにより、所定のスランプフロー値及び空気量の基準を満たすようにする。
【００４０】
この基本設計方針の下、コンクリートの配合設計は、スランプフロー：６０〜７０cm、空気量：３〜６％とする高流動コンクリートの配合設計条件の下で、分級処理されていないフライアッシュ原粉：２００〜３００ｋｇ／ｍ３、フライアッシュ原粉量／セメント及びフライアッシュ原粉の全量：４０〜５５重量％、セメント混入量を３００ｋｇ／ｍ３以下、単位水量（Ｗ）と、単位結合材量（セメント（Ｃ）及び膨張材（Ｅ））との比で表される水結合材比（Ｗ／（Ｃ＋Ｅ））：５０±５％、ポリカルボン酸系高性能ＡＥ減水剤：５．５〜１３．０ｋｇ／ｍ３、ＡＥ剤：０．０８〜０．３ｋｇ／ｍ３の数値範囲内で基準配合を決定する第１ステップと、
前記基準配合によるコンクリートのスランプフロー値を確認し、所要のスランプフロー値が得られない場合は、細骨材の表面水量及び／又は高性能ＡＥ減水剤混入量の調整により所定のスランプフロー値になるように前記基準配合を修正する第２ステップと、
前記基準配合によるコンクリートの空気量を確認し、所定の空気量が得られない場合は、ＡＥ剤混入量の調整により所定の空気量になるように前記基準配合を修正する第３ステップとからなる手順によって配合が決定される。
【実施例】
【００４１】
〔実施例１：スランプフロー及び空気量〕
上記表２に示した３種類のコンクリート配合例について、練り混ぜ試験を行い、スランプフロー、空気量、Ｌ型ボックス充填高さ及び５００mmフロー時間を確認した。その結果を下表３に示す。
【００４２】
【表３】
2007246308.tif 000004
【００４３】
〔実施例２：圧縮強度試験、その他の物性試験〕
上記表２に示した３種類の配合のコンクリート及び従来からの有スランプコンクリートについて、圧縮強度試験を実施した。その結果を図１に示す。同図１に示されるように、フライアッシュ混和量を２００kg/m3、２５０kg/m3、３００kg/m3としたいずれのケースにおいても、従来の有スランプコンクリートの場合とほぼ同等の強度特性を示し、材令２８日での圧縮強度は要求性能の５０N/mm2を満たす結果となった。
【００４４】
また、その他の力学特性である静弾性係数、ポアソン比、曲げ強度及び割裂強度は、圧縮強度が同じであればほぼ同等の値を示すことが知られているため、フライアッシュを大量混入したコンクリートについても、従来の有スランプコンクリートと同等の力学特性を有するコンクリートが得られることが判明した。また、単位結合材量は約２０％程度削減できることが確認された。
硬化したコンクリートの耐久性に関しては、(1)フライアッシュを混和することによって、ＡＳＲ（アルカリ骨材反応）の抑制効果が認められた。(2)凍結融解３００サイクルにおいても、相対動弾性係数は約９９％であり、凍結融解に対して優れた抵抗性を有している。
【００４５】
〔実施例３：高性能ＡＥ減水剤の適合性〕
本実施例３では、ポリカルボン酸系高性能ＡＥ減水剤の内、下表４に示すポリカルボン酸エーテル系４種類、スチレン−マレイン酸−アリルエーテル系２種類について、スランプフローの経時変化、空気量の経時変化を調べた。配合は下表５に示す通りとした。
【００４６】
練り混ぜ試験は、フライアッシュ、セメント、膨張材、細骨材をミキサーに投入して２０秒間の空練りを行った後、水及び混和剤を投入してモルタル状態の練り混ぜを３分間行い、最後に粗骨材を投入しコンクリート状態の練り混ぜを２分間行った。各高性能ＡＥ減水剤の使用量とスランプフローの関係を調べるとともに、これらの各ケースのフレッシュコンクリートについて、練り混ぜ直後にスランプフロー及び空気量を計測した後、これらスランプフロー及び空気量の経時的変化を調べた。高性能ＡＥ減水剤の使用量とスランプフローとの関係を図２に、スランプフローの経時的変化を図３に、空気量の経時的変化を図４にそれぞれ示す。なお、図３に示すスランプフローの経時変化試験及び図４に示す空気量の経時的変化試験においては、マリアリムCL-15については初期値を変化させた３種類、マリアリムA-20については初期値を変化させた２種類について試験を行っている。
【００４７】
【表４】
2007246308.tif 000005
【００４８】
【表５】
2007246308.tif 000006
【００４９】
(1)高性能ＡＥ減水剤の使用量とスランプフローの関係
図２に示される高性能ＡＥ減水剤の使用量とスランプフローの関係では、同じスランプフロー値を得るための高性能ＡＥ減水剤の使用量は、レオビルド8000SM、フローリックVP-700、マリアリムA-20、マリアリムCL-15ではほぼ同程度であった。これに対して、レオビルド8000SLの使用量が多く、マイティ21・HFでは少ない傾向を示した。
【００５０】
(2)スランプフローの経時変化及び空気量の経時変化
図３に示されるスランプフローの経時変化図によれば、ポリカルボン酸エーテル系（レオビルド、マイティー、フローリック）に対して、スチレン−マレイン酸−アリルエーテル系（マリアリム）のほうが、初期のスランプフローが同じ条件（６０〜６５ｃｍ）であっても、スランプフローの持続性が良いことがわかる。ただし、スチレン−マレイン酸−アリルエーテル系においては、マリアリムＣＬ−１５の場合には初期のスランプフローが６５ｃｍ以上になるとスランプフローが後伸びする傾向にあり、マリアリムＡ−２０はスランプフローが緩やかに低下することがわかる。よって、フライアッシュ原粉を大量に混和したコンクリート配合においては、ポリカルボン酸系の中でも、スチレン−マレイン酸−アリルエーテル系（無水マレイン酸）のマリアリムＡ−２０が好適である。
【００５１】
一方、図４に示される空気量の経時変化図によれば、マリアリムＣＬ−１５については、ＡＥ助剤による空気連行の効果を妨げる傾向を示し（ＡＥ助剤を０．１％添加しても空気量は４％程度と他のケースと比べ低い）、初期の空気量を確保しても（ＡＥ助剤を０．１３％添加）、空気量が時間の経過とともに減少することが判明した。
【００５２】
以上、スランプ及び空気量の持続性の観点から総合的に評価すると、ポリカルボン酸系の中でもスチレン−マレイン酸−アリルエーテル系（無水マレイン酸）のマリアリムＡ−２０が好適である。
【００５３】
〔他の形態例〕
(1)本発明に係るコンクリート組成物は、一般的なコンクリート構造物の構築に適用可能であるが、好ましくは配合管理や製造管理が高い精度で行えるコンクリート二次製品に対して好適に適用される。
【図面の簡単な説明】
【００５４】
【図１】圧縮強度試験結果を示すグラフである。
【図２】高性能ＡＥ減水剤の使用量とスランプフローの関係を示すグラフである。
【図３】スランプフローの経時的変化を示すグラフである。
【図４】空気量の経時的変化を示すグラフである。
【図１】
2007246308.tif 000007
【図２】
2007246308.tif 000008
【図３】
2007246308.tif 000009
【図４】
2007246308.tif 000010